(57)【要約】【課題】容易に、かつ、適切にクラック部分を補修することができる水硬性組成物粒子集合体を提供する。【解決手段】水硬性組成物粒子集合体１１は、水硬性組成物粒子１２と、水硬性組成物粒子間に部分的に位置する水和物１３とを含む。このような水硬性組成物粒子集合体は、水硬性組成物粒子を、アルコールを含む液中で練り、水硬性組成物粒子を集合させて粒子集合体を作り、粒子集合体を乾燥させて得られる。【選択図】図２
2007320820.tif 000002
【特許請求の範囲】
【請求項１】
水硬性組成物粒子と、前記水硬性組成物粒子間に部分的に位置する水和物とを含む、水硬性組成物粒子集合体。
【請求項２】
前記水硬性組成物粒子間に、水溶性高分子を含み、
水硬性組成物１００重量部に対し、前記水溶性高分子の含有量は、０．０５〜５重量部である、請求項１に記載の水硬性組成物粒子集合体。
【請求項３】
水硬性組成物粒子を、アルコールを含む液中で練る工程と、
前記水硬性組成物粒子を集合させて、粒子集合体を作る工程と、
前記粒子集合体を乾燥させる工程とを含む、水硬性組成物粒子集合体の製造方法。
【請求項４】
前記アルコールを含む液のうち、アルコールの割合は、５０重量％以上である、請求項３に記載の水硬性組成物粒子集合体の製造方法。
【請求項５】
前記アルコールを含む液は、水を含み、
前記アルコールと前記水との割合は、重量比率で９：１〜５：５である、請求項３または４に記載の水硬性組成物粒子集合体の製造方法。
【請求項６】
水硬性組成物１００重量部に対し、前記アルコールを含む液は、５〜５０重量部の範囲内である、請求項３〜５のいずれかに記載の水硬性組成物粒子集合体の製造方法。
【請求項７】
前記アルコールは、イソプロパノール、メタノール、エタノール、プロパノール、ブタノール、アミルアルコール、ベンジルアルコール、フーゼル油からなる群から構成されるアルコールのうち、少なくとも一種類以上のアルコールから選択される、請求項３〜６のいずれかに記載の水硬性組成物粒子集合体の製造方法。
【発明の詳細な説明】
【技術分野】
【０００１】
この発明は、水硬性組成物粒子集合体およびその製造方法に関し、特に、コンクリート構造物の気泡やひび割れ部分の補修に使用される水硬性組成物粒子集合体およびその製造方法に関するものである。
【背景技術】
【０００２】
橋梁やトンネルの内壁等の構造物を建造する際には、コンクリート等に代表される水硬性組成物の硬化物が使用される。水硬性組成物の硬化物は、強度やコストの点において優れており、様々な箇所で使用される。強度のさらなる向上のために、内部に鉄筋を含む鉄筋コンクリートも多用される。
【０００３】
水硬性組成物は、砂や砂利等の骨材および水とともに混練され、所定の形状の型枠に流し込まれる。混練物中の水により、水硬性組成物は水和反応を引き起こし、所定時間経過後に硬化する。このようにして、上記した構造物が得られる。
【０００４】
ここで、水和反応による硬化に起因し、構造物に気泡やひび（以下、総称して「クラック」という）が発生してしまうおそれがある。このようなクラックを放置しておくと、構造物が脆くなり、破壊してしまうおそれがある。また、クラックを通じて、内部に存在する鉄筋まで雨水等が染み込み、鉄筋を錆びさせる要因となるおそれもある。さらに、このようなクラックは、外観的にも問題がある。
【０００５】
このような場合、上記したクラックを穴埋めして補修する必要があるが、補修に関し、水硬性組成物とバインダとから構成される水硬性組成物の未水和成形体によりクラック部分を補修する技術が、特開２００４−２６２６７１号公報（特許文献１）に開示されている。
【特許文献１】特開２００４−２６２６７１号公報
【発明の開示】
【発明が解決しようとする課題】
【０００６】
特許文献１に開示の水硬性組成物の未水和成形体では、硬化物がバインダを多量に含んでおり、雨水等を撥水してしまう。そうすると、たとえば、構造物が屋外で使用される場合には、時間が経過するにつれ、補修部分が被補修部分の周辺に位置する基材に比べて浮き出るように見えてしまい、外観上問題となる。
【０００７】
一方、上記した水硬性組成物と水と骨材との混練物は、混練直後においては、流動性が高すぎるため、適切にクラック部分に埋め込むことができず、補修作業が困難となる。さらに、クラック部分の補修に際し、その都度、水硬性組成物と水と骨材とを混練しなければならないとすると、非常に手間となるばかりか、前処理としてのプライマー処理や、後処理としての仕上げ処理等が必要であり、作業が煩雑になる。
【０００８】
この発明の目的は、容易に、かつ、適切にクラック部分を補修することができる水硬性組成物粒子集合体を提供することである。
【０００９】
この発明の他の目的は、容易に、かつ、適切にクラック部分を補修することができる水硬性組成物粒子集合体の製造方法を提供することである。
【課題を解決するための手段】
【００１０】
この発明に係る水硬性組成物粒子集合体の製造方法は、水硬性組成物粒子を、アルコールを含む液中で練る工程と、水硬性組成物粒子を集合させて、粒子集合体を作る工程と、粒子集合体を乾燥させる工程とを含む。
【００１１】
上記した製造方法によると、水硬性組成物粒子の一部を水和反応させることができる。そうすると、水硬性組成物粒子を集合させて、粒子集合体を作る際に、水硬性組成物粒子間に、部分的に水和物を位置させることができる。また、粒子集合体は、乾燥されているため、水和反応がさらに進行するおそれは少ない。したがって、容易に、水硬性組成物粒子集合体を作ることができる。
【００１２】
好ましくは、アルコールを含む液のうち、アルコールの割合は、５０重量％以上である。また、アルコールを含む液は、水を含み、アルコールと水との割合は、重量比率で９：１〜５：５であることが好ましい。こうすることにより、水硬性組成物粒子集合体の流動性を、適当な範囲にすることができる。ここで、アルコールを含む液のうち、アルコールが１００重量％であれば、アルコールを含む液は、アルコールのみから構成されるものである。
【００１３】
さらに好ましくは、水硬性組成物１００重量部に対し、アルコールを含む液は、５〜５０重量部の範囲内である。こうすることにより、容易に、水硬性組成物粒子集合体を作ることができる。
【００１４】
さらに好ましくは、アルコールは、イソプロパノール、メタノール、エタノール、プロパノール、ブタノール、アミルアルコール、ベンジルアルコール、フーゼル油からなる群から構成されるアルコールのうち、少なくとも一種類以上のアルコールから選択される。上記したアルコールを用いることにより、より効率的に、部分的に水和物を位置させることができる。
【００１５】
この発明の他の局面においては、水硬性組成物粒子集合体は、水硬性組成物粒子と、水硬性組成物粒子間に部分的に位置する水和物とを含む。ここで、水和物とは、水分子がほかの分子と結合して生成した形の構成をもつ分子化合物をいう。このような水硬性組成物粒子集合体は、たとえば、上記した製造方法によって得られる。このような水硬性組成物粒子集合体は、集合体の形状であるため、クラックを補修する際の作業性が良好になる。また、水硬性組成物粒子間に、部分的に位置する水和物を含むため、その形状を変更させることができ、容易に、クラックの形状に応じて補修することができる。このような水硬性組成物粒子集合体は、硬化後においても撥水することはなく、外観上問題となることはない。
【００１６】
好ましくは、水硬性組成物粒子間に、水溶性高分子を含み、水硬性組成物１００重量部に対し、水溶性高分子の含有量は、０．０５〜５重量部である。上記した数値範囲内の水溶性高分子を含むことにより、粒子集合体を作ることが容易になり、その形状を維持しやすくなる。また、上記した数値範囲内の水溶性高分子では、後の硬化反応を阻害することはなく、撥水して外観上問題となることはない。
【発明の効果】
【００１７】
この発明に係る水硬性組成物粒子集合体の製造方法によると、水硬性組成物粒子の一部を水和反応させることができ、水硬性組成物粒子間に、部分的に水和物を位置させることができる。したがって、容易に、水硬性組成物粒子集合体を作ることができる。
【００１８】
また、この発明に係る水硬性組成物粒子集合体は、集合体の形状であるため、クラックを補修する際の作業性が良好になる。また、その形状を変更させることができるため、容易に、クラックの形状に応じて補修することができる。さらに、硬化後においても撥水することはなく、外観上問題となることはない。したがって、容易に、かつ、適切にクラック部分を補修することができる。
【発明を実施するための最良の形態】
【００１９】
以下、この発明の実施の形態を図面を参照して説明する。この発明の一実施形態に係る水硬性組成物粒子集合体は、水硬性組成物粒子を、アルコールを含む液中で練り、水硬性組成物粒子を集合させて粒子集合体を作り、粒子集合体を乾燥させて得られる。
【００２０】
水硬性組成物は、所定量の水により水和反応を起こし、硬化に至る水硬性組成物であればよい。このような水硬性組成物として、たとえば、普通ポルトランドセメント、アルミナセメント、ホワイトセメント、スラグセメント、珪酸カルシウム、カルシウムアルミネート、燐酸カルシウム、無水石膏等が使用される。これらの水硬性組成物は、一つの種類から構成されていてもよいし、複数の種類を組み合わせたものであってもよい。なお、水硬性組成物粒子とは、これらの水硬性組成物を構成する粒子をいう。
【００２１】
特に、硬化後において、基材との外観上の差を生じさせないためにも、複数の種類の水硬性組成物を混合し、水硬性組成物の硬化物の色彩と基材の色彩とがほぼ同色となるように配合された水硬性組成物から構成されることが好ましい。ここで、複数の種類の水硬性組成物を混合した配合例を表１に示す。
【００２２】
【表１】
2007320820.tif 000003
【００２３】
表１は、普通ポルトランドセメント（太平洋セメント株式会社製）、ホワイトセメント（太平洋セメント株式会社製）、スラグセメント（高炉スラグ：名古屋エスメント株式会社製）を所定の割合で配合した例を示している。なお、表１中の数値は、水硬性組成物全体の量を１００とした場合の重量％である。
【００２４】
表１を参照して、ポルトランドセメントとホワイトセメントとの配合比を、配合例１に示すように５０％：５０％とすると、グレー色の強い普通ポルトランドセメントと、白みがかったホワイトセメントとのほぼ中間の色を形成することができる。配合例１に対して、配合例２や配合例３に示すように、普通ポルトランドセメントの配合比を多くしていくことにより、よりグレー色の濃い水硬性組成物の硬化物を得ることができる。また、配合例４、配合例５、配合例６に示すように、ホワイトセメントの代わりにスラグセメントを用いてもよいし、配合例７、配合例８、配合例９に示すように、ホワイトセメントおよびスラグセメントを用いてもよい。また、配合例１０のように、普通ポルトランドセメントのみを用いて、水硬性組成物を構成してもよい。基材の色彩に合わせて、たとえば、配合例１〜１０に示す配合比で水硬性組成物を構成する。
【００２５】
アルコールを含む液に含まれるアルコールは、メタノール、エタノール、プロパノール、ブタノール、ペンタノール、ヘキサノール、ベンジルアルコール等、種々のアルコールが含まれ、好ましくは、アルコールは、イソプロパノール、メタノール、エタノール、プロパノール、ブタノール、アミルアルコール、ベンジルアルコール、フーゼル油からなる群から選択される一種類以上のアルコールから構成される。すなわち、たとえば、プロパノールのみでもよいし、メタノールとプロパノール、エタノールとプロパノールが所定の割合で混合された混合物であってもよい。ここで、アルコールは、イソプロパノールであることが、さらに好ましい。イソプロパノールは、後述する製造方法において、より適切に、水和物を部分的に位置させることができると考えられるためである。
【００２６】
アルコールを含む液には、アルコールが５０重量％以上含まれることが好ましい。こうすることにより、より効率的に、部分的に水和物を位置させることができる。
【００２７】
さらに、アルコールを含む液は、水を含み、アルコールと水との割合は、重量比率で９：１〜５：５の範囲内であることが好ましい。アルコールを含む液に若干量の水、具体的には、上記した数値範囲内の量の水を含むことにより、水硬性組成物粒子集合体の流動性を、適当にすることができる。そうすると、クラックの形状に合わせて、その形状を変更させることが容易になる。
【００２８】
アルコールを含む液は、水硬性組成物１００重量部に対し、アルコール５〜５０重量部の範囲内であることが好ましい。アルコールを含む液を上記した数値範囲内とすることにより、プレス成形等によって、水硬性組成物粒子集合体を容易に作ることができる。さらに好ましくは、アルコールを含む液は、１０〜２０重量部の範囲内である。こうすることにより、水硬性組成物粒子を造粒して、集合体を作ることが容易になる。
【００２９】
さらに、上記したアルコールを含む液は、水溶性高分子を含み、水硬性組成物と水溶性高分子との比率は、水硬性組成物１００重量部に対し、水溶性高分子が０．０５〜５重量部の範囲内とすることが好ましい。このように構成することにより、水硬性組成物粒子間に、適当な量の水溶性高分子を含ませることができ、粒子間に粘性を付与して結着性を良好にすることができる。そうすると、水硬性組成物粒子集合体の形状を維持することが容易になる。水溶性高分子の量を上記した数値範囲内とすることにより、撥水することはなく、外観上問題となることはない。また、その効果を十分に得ることができ、水和反応にほとんど影響を与えることもない。水溶性高分子については、たとえば、セルロースエーテル類、セルロース類、ポリアルキレングリコール類、ポリビニルアルコール類等が用いられる。
【００３０】
ここで、この発明の一実施形態にかかる水硬性組成物粒子集合体の製造方法の一例について説明する。図１は、水硬性組成物粒子集合体を製造する工程のうち、代表的な工程の概略図である。ここでは、アルコールを含む液は、アルコールおよび水溶性高分子から構成されるものとし、アルコールとしてＩＰＡ（イソプロパノール：三協化学株式会社製）、水溶性高分子として水溶性セルロースエーテル（メトローズ６０ＳＨ−５０：信越化学工業株式会社製、以下メトローズという）を使用している。水溶性高分子としては、カルボキシメチルセルロースナトリウム（第一工業製薬株式会社製）を使用してもよい。
【００３１】
図１を参照して、まず、硬化後に基材とほぼ同色となるよう、複数の種類の水硬性組成物粒子を配合する（Ａ工程）。ここでは、上記した表１に示す配合例のうち、配合例１に示す配合の水硬性組成物を使用する。
【００３２】
次に、ＩＰＡおよびメトローズを含む液を準備し、上記した配合の水硬性組成物粒子に添加する（Ｂ工程）。具体的には、予め所定量のメトローズを水に溶解させて作製したメトローズ水溶液と、所定量を計量したＩＰＡとを混合した後、添加する。
【００３３】
ここで、メトローズ水溶液の作製方法について簡単に説明すると、水１００重量部に対し、たとえば、メトローズ１０重量部を加え、スターラーを用い、約４８時間、液が透明になるまで攪拌する。このようにして、メトローズ水溶液を得る。
【００３４】
次に、水硬性組成物粒子を、ＩＰＡおよびメトローズを含む液中で、コンクリートミキサーによって練る（Ｃ工程）。この場合の練り条件、すなわち、練り時間や温度、装置等については、要求される水硬性組成物粒子集合体の特性や、上記した各構成材料の配合比等に応じて、決められる。練り工程に際しては、モルタルミキサーやスーパーミキサーを使用してもよい。
【００３５】
次に、練られた水硬性組成物粒子を、パン造粒機を用いて造粒し、粒子集合体を作る（Ｄ工程）。なお、この場合、たとえば、金型およびプレスによる圧縮成形や、型枠への流し込み成形により、板状や円柱状等に成形し、粒子集合体を作ってもよい。
【００３６】
次に、得られた粒子集合体の乾燥を行う（Ｅ工程）。乾燥については、所定の温度および湿度に調整した乾燥機の中に所定時間放置させることにより、乾燥させる。ここでは、乾燥機によって、４０℃で２４時間乾燥させる。このようにして、この発明の一実施形態に係る水硬性組成物粒子集合体の製品が得られる（Ｆ工程）。
【００３７】
このようにして得られた水硬性組成物粒子集合体について、簡単に説明する。図２は、この発明の一実施形態に係る水硬性組成物粒子集合体の一部を拡大して示す概念図である。なお、理解の容易の観点から、水溶性高分子は図示していない。図２を参照して、水硬性組成物粒子集合体１１は、複数の水硬性組成物粒子１２と、水硬性組成物粒子１２間に部分的に位置する水和物１３とを含む。水硬性組成物粒子１２は、部分的に位置する水和物１３によって、その一部が結合している。このように、部分的に位置する水和物１３により、水硬性組成物粒子１２を結合することができ、水硬性組成物粒子集合体１１を作ることができると推定される。
【００３８】
水硬性組成物粒子集合体１１は、その形状を維持することができるため、取扱い性が良好であり、運搬、保存等も容易である。この場合、水和物１３が各水硬性組成物粒子１２間に部分的に位置しているため、水硬性組成物粒子集合体１１は、流動性を有し、その形状を変形することができる。また、後に過剰の水を加えて水和反応を完全にさせることにより、水和物１３がさらに生成され、硬化に至ると推定される。このように、この発明の一実施形態に係る水硬性組成物粒子集合体１１が構成されていると推定する。
【００３９】
次に、このようにして製造された水硬性組成物粒子集合体を用いて、クラックの補修を行う際の補修方法について、簡単に説明する。まず、水硬性組成物粒子集合体を水中に放置し、含水させる。その後、含水して柔らかくなった、すなわち、流動性が良好になった水硬性組成物粒子集合体を、異物等を除去したクラック部分に埋め込むようにして、塗りつける。ここで、異物等の除去は、上記したプライマー処理とは異なり、散水や送風等により可能であり、煩雑さを伴わない工程である。
【００４０】
次に、埋め込んだ水硬性組成物粒子集合体を、その表面が基材の表面と滑らかに連なるように、コテ等で仕上げる。次に、所定時間空気中に放置し、ある程度水和反応を進行させる。その後、補修部分を浸漬させて水養生し、さらに水和反応を進行させて、水硬性組成物を完全に硬化させる。ここで、補修部分の浸漬が困難である場合には、霧吹き等で補修部分に水を吹きかけることにより、水養生を行ってもよい。このようにして、補修を行う。
【００４１】
このような水硬性組成物粒子集合体を使用すると、少量の水硬性組成物粒子集合体を、クラックの形状に合わせて変形させ、所望の位置に容易に埋め込むことができるため、作業性を向上させることができる。また、硬化後においても、外観上の差を生じさせないよう調色されており、かつ、撥水するおそれはないため、外観上問題となることはない。したがって、容易に、かつ、適切にクラック部分を補修することができる。
【実施例】
【００４２】
上記した各構成材料を用いて、集合体作製実験および可使時間確認実験を行った。結果を以下の表に示す。集合体作製実験とは、粒子集合体を作ることができるか否かを評価する実験である。可使時間確認実験とは、含水した後、流動性がほとんどなくなるまでの時間である可使時間が適当であるか否かを評価する実験である。以下に、実施例および比較例を示す。
【００４３】
なお、表２、表３、表４、表６中の比率は、水硬性組成物１００重量部に対する重量部で示している。また、以下に示す表中、「割合」とは、水硬性組成物１００重量部に対して、アルコールを含む液が占める合計の重量部を意味している。集合体作製実験に関して、「優」は、造粒や、板状、円柱状の集合体の作製が容易であることを示し、「良」は、造粒は困難であるが、板状や円柱状の集合体の作製は容易であることを示し、「可」は、造粒や、板状、円柱状の集合体の作製が可能であることを示す。また、可使時間確認実験に関して、「優」は、可使時間が２時間程度であり、一般的な作業性を考慮して、適当な可使時間であることを示し、「良」は、可使時間が１時間程度であり、使用可能であることを示し、「可」は、可使時間が１時間以下であるが、使用可能であることを示し、「不可」については、可使時間が極めて短く、使用不可能であることを示す。
【００４４】
【表２】
2007320820.tif 000004
【００４５】
表２は、水硬性組成物と、アルコールを含む液との配合比率を示した表である。表２中、水硬性組成物としては、表１に示す配合例１の水硬性組成物、アルコールとしては、ＩＰＡを用いている。
【００４６】
表２を参照して、水硬性組成物１００重量部に対し、実施例１は、ＩＰＡを１５重量部、実施例２は、ＩＰＡを１６重量部、実施例３は、ＩＰＡを１８重量部、実施例４は、ＩＰＡを１０重量部、実施例５は、ＩＰＡを２０重量部、実施例６は、ＩＰＡを５重量部、実施例７は、ＩＰＡを５０重量部含む配合比率である。
【００４７】
集合体作製に関しては、実施例１〜３については、造粒や、板状、円柱状の集合体の作製が容易であった。実施例４については、造粒は困難であったが、金型およびプレスによる圧縮成形により、板状、円柱状の集合体の作製が可能であった。実施例５についても、造粒は困難であったが、所定の形状を有する型枠への流し込み成形により、板状、円柱状の集合体の作製が可能であった。実施例６は、プレスによる圧縮成形によって、集合体を作製可能であった。また、実施例７は、流し込み成形によって、集合体を作製可能であった。したがって、水硬性組成物１００重量部に対し、ＩＰＡを５重量部よりも多く、５０重量部よりも少なくすることが好ましい。さらに、造粒を容易とするためにも、アルコールを含む液は、１０〜２０重量部の範囲内とすることが好ましい。
【００４８】
可使時間に関しては、実施例１〜７については、可使時間は２時間程度であり、適当であった。
【００４９】
【表３】
2007320820.tif 000005
【００５０】
表３は、水硬性組成物と、アルコールを含む液との配合比率を示す表である。表３中、水硬性組成物としては、表１に示す配合例１の水硬性組成物、アルコールとしては、メタノール（三協化学株式会社製）またはメタノールとＩＰＡとの混合物を用いている。
【００５１】
表３を参照して、実施例８は、ＩＰＡを１７重量部、メタノールを１重量部、実施例９は、ＩＰＡを１４．４重量部、メタノールを１．６重量部、実施例１０は、ＩＰＡを１１．２重量部、メタノールを４．８重量部、実施例１１は、ＩＰＡを８重量部、メタノールを８重量部、実施例１２は、メタノールを１６重量部含む配合比率である。
【００５２】
集合体作製に関しては、実施例８〜１２については、造粒や、板状、円柱状の集合体の作製が容易であった。
【００５３】
可使時間に関しては、実施例８〜１０については、適当な可使時間であった。一方、実施例１１、１２については、１時間程度の可使時間であったが、作業を迅速に進めることにより、使用可能である。
【００５４】
【表４】
2007320820.tif 000006
【００５５】
表４は、水硬性組成物と、アルコールおよび水を含む液、または水との配合比率を示した表である。表４中、水硬性組成物としては、表１に示す配合例１の水硬性組成物、アルコールとしては、ＩＰＡを用い、アルコールおよび水を含む液は、ＩＰＡおよび水の総計で１００重量％となっている。
【００５６】
表４を参照して、実施例１３は、ＩＰＡを１７重量部、水を１重量部、実施例１４は、ＩＰＡを１６．２重量部、水を１．８重量部、実施例１５は、ＩＰＡを１４．４重量部、水を３．６重量部、実施例１６は、ＩＰＡを１２．６重量部、水を５．４重量部含む配合比率である。また、実施例１７は、１０．８重量部、水を７．２重量部、実施例１８は、ＩＰＡを９重量部、水を９重量部、比較例１は、水を１８重量部含む配合比率である。ＩＰＡと水との割合は、実施例１３については、重量比率で１７：１、実施例１４については９：１、実施例１５については８：２、実施例１６については７：３、実施例１７については６：４、実施例１８については５：５となっている。
【００５７】
集合体作製に関しては、実施例１３〜１８、比較例１については、造粒や、板状、円柱状の集合体の作製が可能であった。これは、部分的に水和反応が進行し、流動性が良好であるためである。
【００５８】
可使時間に関しては、実施例１３〜１６については、適当な可使時間であった。実施例１７、１８については、実施例１３〜１６に比べて可使時間が短かったが、使用可能であった。
【００５９】
一方、比較例１については、可使時間が極めて短く、使用不可であった。これは、粒子集合体が作られた直後において、水和反応が過剰に進行し、硬化がほとんど終了してしまっているためであると考えられる。
【００６０】
【表５】
2007320820.tif 000007
【００６１】
表５は、上記した方法で水溶性高分子を添加する際に、メトローズ水溶液に含まれる水およびメトローズの配合比率の例を示している。表５を参照して、たとえば、水溶性高分子は、水１００重量部に対し、配合例１１については、メトローズ１０重量部、配合例１２については、メトローズ５重量部、配合例１３については、メトローズ２重量部、配合例１４については、１重量部の配合比で混合される。アルコールおよび配合例１１のメトローズ水溶液を含む液を５０重量部含む場合、水硬性組成物１００重量部に対し、メトローズの含有量は、約５重量部となる。また、アルコールおよび配合例１４のメトローズ水溶液を含む液を５重量部含む場合、水硬性組成物１００重量部に対し、メトローズの含有量は、約０．０５重量部となる。
【００６２】
【表６】
2007320820.tif 000008
【００６３】
表６は、水硬性組成物と、アルコールおよび水溶性高分子を含む液との配合比率を示した表である。表６中、水硬性組成物としては、表１に示す配合例１の水硬性組成物、アルコールとしては、ＩＰＡを用いている。
【００６４】
表６を参照して、実施例１９は、ＩＰＡを１４．４重量部、配合例１１のメトローズ水溶液を１．６重量部、実施例２０は、ＩＰＡを１２．８重量部、配合例１２のメトローズ水溶液を３．２重量部、実施例２１は、ＩＰＡを１６重量部、配合例１１のメトローズ水溶液を２重量部、実施例２２は、ＩＰＡを１７重量部、配合例１１のメトローズ水溶液を１重量部含む配合比率である。ここで、水硬性組成物１００重量部に対し、実施例１９に示すメトローズは、約０．１４５重量部、実施例２０に示すメトローズは、約０．１５２重量部、実施例２１に示すメトローズは、約０．１８重量部、実施例２２に示すメトローズは、約０．０９重量部含まれている。
【００６５】
集合体作製に関しては、実施例１９〜２２については、材料間の結着性が良好であるため、造粒や、板状、円柱状の粒子集合体の作製が容易であった。
【００６６】
可使時間に関しては、実施例１９〜２２については、いずれも適当な可使時間であった。したがって、水溶性高分子は、水硬性組成物１００重量部に対し、０．０９〜０．１８重量部とすることが好ましい。
【００６７】
ここで、実施例１９〜２２において、水溶性高分子を、水溶液として添加することにしたが、これに限らず、水溶性高分子がアルコールに可溶であれば、水溶性高分子をアルコールに溶解し、添加するようにしてもよい。また、アルコール、水および水溶性高分子の水溶液を含む液を添加することにしてもよい。
【００６８】
以上、この発明の実施形態を説明したが、この発明は、上記した実施形態のものに限定されない。上記した実施形態に対して、この発明と同一の範囲内において、あるいは均等の範囲内において、種々の修正や変形を加えることが可能である。  
【図面の簡単な説明】
【００６９】
【図１】水硬性組成物粒子集合体を製造する工程のうち、代表的な工程の概略図である。
【図２】水硬性組成物粒子集合体の一部を拡大して示す概念図である。
【符号の説明】
【００７０】
１１  水硬性組成物粒子集合体、１２  水硬性組成物粒子、１３  水和物。
【図１】
2007320820.tif 000009
【図２】
2007320820.tif 000010